(57)【要約】【課題】生分解性を有し、しなやかで機械的強度に優れ、物性の変化が生じ難く、ブリード現象も生じ難い生分解性樹脂シート及びその製造方法を提供する。【解決手段】ポリ乳酸からなるネットが、生分解性ポリエステル樹脂からなる合成樹脂シートによって両面側から挟まれた構造とされている。ネットは、ポリ乳酸からなるフィラメントを束ねたポリ乳酸マルチフィラメントが網目間隔５ｍｍでラッセル編みされている。【選択図】図１
2006088490.tif 000002
【特許請求の範囲】
【請求項１】
生分解性樹脂及び／又は天然繊維からなるネットが、生分解性樹脂からなる合成樹脂シートによって両面側から挟まれた構造とされていることを特徴とする生分解性樹脂シート。
【請求項２】
合成樹脂シートを構成する生分解樹脂の融点は、ネットを構成する生分解性樹脂の融点よりも低くされていることを特徴とする請求項１記載の生分解性樹脂シート。
【請求項３】
合成樹脂シートの融点は、ネットを構成する生分解性樹脂の融点より少なくとも４０°低くされていることを特徴とする請求項２記載の生分解性樹脂シート。
【請求項４】
合成樹脂シートは生分解性ポリエステル樹脂からなり、ネットはポリ乳酸からなることを特徴とする請求項１乃至３のいずれか１項記載の生分解性樹脂シート。
【請求項５】
ネットはポリ乳酸からなるフィラメントを束ねたポリ乳酸マルチフィラメントから構成されていることを特徴とする請求項１乃至４のいずれか１項記載の生分解性樹脂シート。
【請求項６】
生分解性樹脂及び／又は天然繊維からなるネットを生分解性樹脂からなる合成樹脂シートで両面から挟み、溶着させることを特徴とする生分解性樹脂シートの製造方法。
【発明の詳細な説明】
【技術分野】
【０００１】
本発明は、生分解が可能な生分解性樹脂シート及びその製造方法に関する。
【背景技術】
【０００２】
従来、樹脂シートの材料として、ポリエチレン、ポリプロピレン、ポリ塩化ビニル等の汎用性樹脂が多く用いられている。これらの樹脂は、カレンダー加工等によって容易にシート状に成形することができ、機械的強度に優れており、化学的にも安定で、優れた耐久性を有している。
【０００３】
しかし、これらの汎用性プラスチックからなる樹脂シートが廃棄され、埋立て処分とされた場合、土壌中にいつまでも分解されることなく残留してしまい、環境への影響が問題となる。一方、これらの汎用性プラスチックからなる樹脂シートを焼却処分した場合においても、ポリエチレン、ポリスチレン等の樹脂は燃焼時の発熱量が多く、燃焼処理中に焼却炉をいためるおそれがある。また、ポリ塩化ビニルは焼却時に腐食性の塩酸ガスを発生したり、有害なポリ塩化ビフェニルの発生要因となったりする。
【０００４】
こうした問題を解決するため、生分解性プラスチックを樹脂シートの原料とすることが考えられる。生分解性プラスチックは土壌中において微生物によって分解され、最終的には炭酸ガスや水となるため、環境問題を生ずるおそれが小さい。また、焼却処分された場合にも燃焼熱が小さく、腐食性のガスを発生することもないため、焼却炉へのダメージが少ない。このため、生分解性プラスチックをシート材料として用いれば、上記問題を解決することができる。
【０００５】
しかし、物性としては生分解性プラスチックは、特にシート材料に適しているとはいえない。例えば、生分解性プラスチックとして代表的なポリ乳酸は、剛性が高くて柔軟性に欠けるため、フィルムや包装材料等のシート材料としては不向きである。このため、生分解性プラスチックに可塑剤を添加して、柔軟性を付与することが行われている。
【０００６】
しかし、生分解性プラスチックに可塑剤を添加する方法では、生分解性プラスチックのガラス転移温度を低下させるため、結晶化が進行して徐々に硬くなり、ヒートシール温度条件が変化する等の物性変化を生じやすくなる。例えばポリ乳酸においてそのような現象が生ずる。また、可塑剤がブリードするという問題もある。
【０００７】
また、生分解性プラスチックに、他の軟質な生分解性ポリマー（例えばポリエチレンサクシネート、ポリブチレンサクシネート、ポリブチレンサクシネート−ポリブチレンアジペート共重合体、ポリヒドロキシ酪酸、ポリヒドロキシ吉草酸、ポリカプロラクトン、ポリエチレンカーボネート、変性ポリブチレンテレフタレート、変性ポリエチレンテレフタレート及びそれらのコポリマーや混合物等）をブレンドして、柔軟性を付与することも行われている（特許文献１〜４）。
【０００８】
【特許文献１】特開平８−２４５８６６号公報
【０００９】
【特許文献２】特開平９−１１１１０７号公報
【００１０】
【特許文献３】特許公報 第３１８２０７７号公報
【００１１】
【特許文献４】公表特許 ＷＯ９９／４５０６７号公報
【００１２】
しかし、この方法においても、充分な効果が得られないことがある。例えば、ポリ乳酸に生分解性軟質ポリマーを混合する方法では、常温では良く伸びる柔軟な物性を示すが、低温では殆ど伸びを示さなくなり、少しの衝撃で裂けたり、破れたりする等の問題がある。
【発明の開示】
【発明が解決しようとする課題】
【００１３】
本発明は、上記従来の実情に鑑みてなされたものであって、生分解性を有し、しなやかで機械的強度に優れ、物性の変化が生じ難く、ブリード現象も生じ難い生分解性樹脂シート及びその製造方法を提供することを解決すべき課題としている。
【課題を解決するための手段】
【００１４】
本発明の生分解性樹脂シートは、生分解性樹脂及び／又は天然繊維からなるネットが、生分解性樹脂からなる合成樹脂シートによって両面側から挟まれた構造とされていることを特徴とする。
【００１５】
本発明の生分解性樹脂シートでは、ネットが合成樹脂シートによって両面側から挟まれた構造とされているため、機械的強度を保持する役割をネットで担い、柔軟性の付与を合成樹脂シートで担うことができる。このため、合成樹脂シートを構成する材料として柔軟性を有する生分解性樹脂を選択し、ネットを構成する材料として機械的強度に優れた生分解性樹脂や天然繊維を選択することにより、柔軟で機械的強度に優れた合成樹脂シートとすることができる。このため、例えば機械的強度に優れたポリ乳酸に可塑剤を加えたり、他の軟質な生分解性ポリマーを加えたりして柔軟性を与えるという工夫は必要がなく、こうした添加物のために生じる物性の経時変化や、温度による変化や、ブリード現象を起こし難くすることができる。また、この合成樹脂シートは生分解性樹脂や天然繊維から構成されているため、土壌中で微生物によって分解される性質を有しており、廃棄処分によって環境問題を生じるおそれも少ない。さらには、焼却処分された場合においても燃焼熱が小さく、腐食性のガスを発生することもないため、焼却炉へのダメージが少ない。
【００１６】
したがって、本発明の生分解性樹脂シートによれば、生分解性を有し、しなやかで機械的強度に優れ、物性の変化が生じ難く、ブリード現象も生じ難い。
【００１７】
本発明の生分解性樹脂シートでは、合成樹脂シートを構成する生分解樹脂の融点は、ネットを構成する生分解性樹脂の融点よりも低くされていることが好ましい。こうであれば、ネットの両面側から合成樹脂シートによってネットを挟み、合成樹脂シートどうしを溶着させる場合においてもネットは溶融することはないため、ネットの強度低下を招くことがない。合成樹脂シートの融点がネットを構成する生分解性樹脂の融点より少なくとも４０°低くされていれば、さらに好ましい。
【００１８】
また、合成樹脂シートは生分解性ポリエステル樹脂からなり、ネットはポリ乳酸からなることができる。ここでいう生分解性ポリエステル樹脂とは、各種グリコールと各種ジカルボン酸の脱水重合反応物であって、生分解性を有するものをいう。具体的には、例えばポリブチレンサクシネート、ポリブチレンサクシネート−ポリブチレンアジペート共重合体、ポリエチレンサクシネート、ポリブチレンサクシネート−ポリブチレンカーボネート、ポリエチレンサクシネート−ポリエチレンテレフタレート等が挙げられる。生分解性ポリエステル樹脂は柔軟性に富み、シートに必要とされる柔軟性を付与することができる。また、ポリ乳酸は機械的強度に優れているため、これをネットに用いることによって、機械的強度をネットに担わせることができる。その結果、これらを組み合わせることにより、柔軟で機械的強度に優れた合成樹脂シートとすることができる。しかも、生分解性ポリエステル樹脂からなる合成樹脂シートやポリ乳酸からなるネットは、物性の経時変化や、温度による変化は少なく、ブリード現象を起こすこともない。
【００１９】
ネットはポリ乳酸を主成分とするフィラメントを束ねたポリ乳酸マルチフィラメントによって構成することができる。ポリ乳酸は機械的強度に優れているが、柔軟性に欠ける。しかしながら、ポリ乳酸からなるフィラメントを束ねてネットを構成すれば、ネット自身の柔軟性が増すため、よりしなやかな生分解性樹脂シートとすることができる。
【００２０】
本発明の生分解性樹脂シートは、本発明の生分解性樹脂シートの製造方法によって製造することができる。すなわち、本発明の生分解性樹脂シートの製造方法は、生分解性樹脂及び／又は天然繊維からなるネットを生分解性樹脂からなる合成樹脂シートで両面から挟み、溶着させることを特徴とする。
【発明を実施するための最良の形態】
【００２１】
以下、本発明の生分解性樹脂シート及びその製造方法を具体化した実施例１を説明する。
【００２２】
（実施例１）
＜合成樹脂シートの調整＞
実施例１において合成樹脂シートの成形材料となる生分解性ポリエステル樹脂組成物を以下のように製造した。すなわち、ポリブチレンサクシネート（以下「ＰＢＳ」という）とポリブチレンアジペート−ポリブチレンテレフタレート共重合体（以下「ＰＢＡＴ」という）とエルカ酸アミドとを下記の配合比率となるように、混練押出機によって溶融混練（溶融温度１８０°Ｃ）し、押出されたポリ乳酸系樹脂組成物を水中で冷却し、切断してペレットとした。
ＰＢＳ：（昭和高分子（株）製、ビオノーレ）・・・・・・・・・・・・４０質量部
ＰＢＡＴ：（BASFジャパン（株）製、ECOFLEX）・・・・・・・・・ ５９．７質量部
エルカ酸アミド：（日本ピグメント（株）製、ＲＸ−４５１５）・・・０．３質量部
【００２３】
このペレットをインフレーション成形機によって、溶融温度１５０°Ｃでシート状に成形し、厚さ０．１２ｍｍの合成樹脂シートとした。このシートの融点は１２０°Ｃであった。
【００２４】
＜ポリ乳酸ネット＞
ネットとしてはポリ乳酸からなるフィラメントを束ねたポリ乳酸マルチフィラメントがラッセル編み（網目間隔５ｍｍ）された市販のポリ乳酸ネット（石田製綱（株）製）を用いた。このポリ乳酸ネットの融点は１７０°Ｃである。
【００２５】
＜ラミネート加工＞
ラミネータのローラの設定温度を１２５°Ｃとし、上記ポリ乳酸ネットの両面側から２枚の生分解性ポリエステル樹脂シートを挟み、ローラ間において溶着させることにより、実施例１の生分解性樹脂シートを得た。こうして得られた生分解性樹脂シートは、図１及び図２に示すように、ポリ乳酸ネット１が、ＰＢＳとＰＢＡＴとがブレンドされた2枚の合成樹脂シート２ａ、２ｂによって挟まれた構造とされており、合成樹脂シート２ａ、２ｂどうしが接触する部分は溶着されている。
【００２６】
＜評価＞
実施例１の生分解性樹脂シートの引張試験結果を表１に示す。
【表１】
2006088490.tif 000003
【００２７】
表１から、実施例１の生分解性樹脂シートは、高い引張強度と高い引裂強度を有していることが分かる。このことから、機械的強度に優れたポリ乳酸ネットによって柔軟な生分解性ポリエステル樹脂シートが強化されていることが分かる。また、ポリ乳酸ネットはポリ乳酸のみからなり、生分解性ポリエステル樹脂シートも、良好な相溶性を示すＰＢＳとＰＢＡＴとをブレンドしており、可塑剤も使用していないため、物性の経時変化や、温度による変化や、ブリード現象を起こし難い。さらに、これらは、生分解性樹脂であるため、土壌中で微生物によって分解される性質を有しており、廃棄処分によって環境問題を生じるおそれも少ない。さらには、焼却処分された場合においても燃焼熱が小さく、腐食性のガスを発生することもないため、焼却炉へのダメージが少ない。
【００２８】
また、この生分解性樹脂シートでは、合成樹脂シートを構成する生分解性ポリエステル樹脂シートの融点は１２０°Ｃであるのに対し、ポリ乳酸ネットの融点は１７０°Ｃと５０°Ｃも高くされている。このため、ラミネート加工されるときに、ポリ乳酸ネットが熱によって強度が低下するおそれもない。
【００２９】
さらに、合成樹脂シートは生分解性ポリエステル樹脂からなり、ネットはポリ乳酸を主成分とするフィラメントを束ねたポリ乳酸マルチフィラメントによって構成されているため、手に触れた場合に優れたしなやかさが感じられ、柔軟性に富んでいる。  
【産業上の利用可能性】
【００３０】
本発明の生分解性樹脂シートは、環境にやさしく、しなやかで機械的強度に優れたシート材料として利用可能である。
【図面の簡単な説明】
【００３１】
【図１】実施例１の生分解性樹脂シートの断面図である。
【図２】実施例２の生分解性樹脂シートの平面図である。
【符号の説明】
【００３２】
１…ネット（ポリ乳酸ネット）
２ａ、２ｂ…合成樹脂シート
【図１】
2006088490.tif 000004
【図２】
2006088490.tif 000005